(57)【特許請求の範囲】
【請求項１】
時計又は宝飾品（２００）の外装部品（１００）の製造方法であって、
前記方法は：
‐チタン及び／又は第１のチタン合金である第１の材料製の金属製基材（１０）を準備し；
‐第２の材料製の少なくとも１つの金属製カバープレート（２０）を準備し、前記第２の材料は、金、白金、パラジウム若しくは銀から選択される第２の金属、及び／又は少なくとも金若しくは白金若しくはパラジウム若しくは銀を含む第２の合金を含み、前記少なくとも１つのカバープレート（２０）は０．５ミリメートル以上の厚さ（Ｅ）を有し；
‐前記少なくとも１つのカバープレート（２０）を前記基材（１０）上にろう付けして、バイメタル製ブランク（３０）を形成し；
‐続いて前記バイメタル製ブランク（３０）を整形して、前記構造構成部品（１００）又は前記宝飾品（２００）に最終形状を与えるものであり、
-前記構造構成部品（１００）又は前記宝飾品（２００）は、時計ケースのクローであって、
‐前記基材（１０）をシート又は板から、切り欠き部分（１３）及び貫通開口（１２）を有するように切断して、横材（１８）で接続された側部支持表面（１４）を有する梯子型構造を形成し；
‐前記横材（１８）を折り曲げてスターラップ（１９）を形成し；
‐２つの前記カバープレート（２０）を前記基材（１０）の前記側部支持表面（１４）上にろう付してバイメタル製ブランク（３０）を形成し；
‐前記バイメタル製ブランク（３０）の切片（３５）を切断し；
‐前記切片（３５）を変形により整形して前記クローを形成する
ことを特徴とする、方法。
【請求項２】
前記基材（１０）の前記第１の材料として、グレード２のチタン又はグレード５のチタン又はＴ３５チタンであるチタン合金を選択することを特徴とする、請求項１に記載の方法。
【請求項３】
前記ろう付け作業は、前記第１の材料と前記第２の材料との間にろう付けを形成するよう選択されたろう付け材料（４０）を用いて実施されることを特徴とする、請求項１に記載の方法。
【請求項４】
前記第１の合金及び前記第２の合金は、ニッケル含量がゼロで低アレルギー性となるように選択されることを特徴とする、請求項１に記載の方法。
【請求項５】
前記第２の材料として、１８カラット金合金又は少なくとも９５％の白金を含む白金合金を選択することを特徴とする、請求項１に記載の方法。
【請求項６】
前記第２の材料として、５Ｎ又は３Ｎ１８カラット金合金を選択することを特徴とする、請求項５に記載の方法。
【請求項７】
前記バイメタル製ブランク（３０）は、型押し及び／又は絞り加工変形により整形されることを特徴とする、請求項１に記載の方法。
【請求項８】
前記バイメタル製ブランク（３０）を機械加工して、前記カバープレート（２０）を局所的に除去することを特徴とする、請求項１に記載の方法。
【請求項９】
前記基材（１０）を、ある外形を有するバー（１１）の形態で選択することを特徴とする、請求項１に記載の方法。
【請求項１０】
前記基材（１０）及び前記カバープレート（２０）は、互いに対してろう付けされる前に、隆起した及び／又は窪んだ印（１５；２５）を有した状態で準備され、これにより、前記ろう付け作業前に前記基材及び前記プレートの幾何学的形状を適合させて、前記ろう付け作業中に前記基材及び前記プレートを互いに対して保持できることを特徴とする、請求項１に記載の方法。
【請求項１１】
前記カバープレート（２０）は、前記基材（１０）との共通の接触表面全体にわたって、前記基材（１０）上にろう付けされることを特徴とする、請求項１に記載の方法。
【請求項１２】
前記カバープレート（２０）は前記基材（１０）上に、前記基材（１０）に面する前記カバープレート（２０）の表面（２６）の一部分のみにおいて、及び／又は前記カバープレート（２０）に面する前記基材（１０）の表面（１６）の一部分のみにおいて、ろう付けされることを特徴とする、請求項１に記載の方法。
【発明の詳細な説明】
【技術分野】
【０００１】
本発明は、時計の外装部品の製造方法に関する。
【０００２】
本発明は更に、腕時計ケース用のクロー（ｃｌａｗ）である外装部品の作製への上記方法の適用に関する。
【０００３】
本発明はまた、時計の外装部品にも関する。
【０００４】
本発明はまた、少なくとも１つのこのような外装部品を含む時計、特に腕時計にも関する。
【背景技術】
【０００５】
時計の外装部品の製造は、優れた耐食性を保証するために、金又は白金等の貴金属を使用して実施されることが多い。しかしながら、このような金属は密度が高く、これらを使用して作製した時計、特に腕時計はユーザにとって極めて重く、また高価である。金等の材料は可鍛性であり、その機械的品質は平均的である。これは多くの場合、金合金を選択する必要があることを意味し、この金合金はより高い耐久性を有するものの、腐食の影響を受けやすく、徐々に外観が変化する。
【０００６】
ＣＩＴＩＺＥＮによる特許文献１は、チタン又はチタン合金基材への金又は金合金構成部品のろう付けを記載しており、ここでは窒化により得られるＴｉＮ表面を使用して、金がチタンに浸透するのを止める。
【０００７】
ＳＥＩＫＯによる特許文献２は、銅合金基材への金又は金合金構成部品のろう付けを記載している。
【０００８】
ＣＩＴＩＺＥＮによる特許文献３は、チタン基材への構成部品のろう付けを開示している。
【先行技術文献】
【特許文献】
【０００９】
【特許文献１】特開昭６０−２２８６６６号
【特許文献２】特開昭５６−１０５８８１号
【特許文献３】欧州特許第１４３９４３４Ａ１号
【発明の概要】
【発明が解決しようとする課題】
【００１０】
本発明は、全体が貴金属製の時計の外装部品の代替案を提供することを提案する。
【課題を解決するための手段】
【００１１】
この目的のために、本発明は、時計又は宝飾品の外装部品の製造方法に関し、本方法は：
‐チタン及び／又は第１のチタン合金である第１の材料製の金属製基材を準備し；
‐第２の材料製の少なくとも１つの金属製カバープレートを準備し、上記第２の材料は、金、白金、パラジウム若しくは銀から選択される第２の金属、及び／又は少なくとも金若しくは白金若しくはパラジウム若しくは銀を含む第２の合金を含み、上記少なくとも１つのカバープレートは０．５ミリメートル以上の厚さを有し；
‐上記少なくとも１つのカバープレートを上記基材上にろう付けして、バイメタル製ブランクを形成し；
‐続いて上記バイメタル製ブランクを整形して、上記構造構成部品に最終形状を与える
ことを特徴とする。
【００１２】
本発明の特定の特徴によると、上記ろう付け作業は、上記第１の材料と上記第２の材料との間にろう付けを形成するよう選択されたろう付け材料を用いて実施される。
【００１３】
本発明は更に、腕時計ケース用のクローである外装部品の作製への上記方法の適用に関し、ここで：
‐チタン基材をシート又は板から、切り欠き部分及び貫通開口を有するように切断して、横材で接続された側部支持表面を有する梯子型構造を形成し；
‐上記横材を折り曲げてヨークジョイントを形成し；
‐２つの金製カバープレートを上記基材の横方向支持表面上にろう付けしてバイメタル製ブランクを形成し；
‐上記バイメタル製ブランクの切片を切断し；
‐上記切片を変形により整形して上記クローを形成する。
【００１４】
本発明はまた、時計の外装部品にも関し、上記外装部品は：第１の材料製の金属製基材を含むバイメタル製材料と、第２の材料製の少なくとも１つの金属製カバープレートとで作製され、上記第１の材料はチタン又は第１のチタン合金を含み、上記第２の材料は金、白金、パラジウム若しくは銀から選択される第２の金属、及び／又は少なくとも金若しくは白金若しくはパラジウム若しくは銀を含む第２の合金を含むこと；上記基材及び上記カバープレートは互いに対してろう付けされること；並びに上記少なくとも１つのカバープレートは０．５ミリメートル以上の厚さを有することを特徴とし、また上記第１の合金及び第２の合金は、ニッケル含量がゼロで低アレルギー性となるよう選択されていることを特徴とする。
【００１５】
本発明はまた、少なくとも１つのこのような外装部品を含む時計、特に腕時計にも関する。
【００１６】
本発明はまた、宝飾品にも関し、上記宝飾品は：チタン又は第１のチタン合金である第１の材料製の金属製基材を含むバイメタル製材料と、第２の材料製の少なくとも１つの金属製カバープレートとで作製され、上記第２の材料は金、白金、パラジウム若しくは銀から選択される第２の金属、及び／又は少なくとも金若しくは白金若しくはパラジウム若しくは銀を含む第２の合金を含むこと；上記基材及び上記カバープレートは互いに対してろう付けされること；並びに上記少なくとも１つのカバープレートは０．５ミリメートル以上の厚さを有することを特徴とし、また上記第１の合金及び第２の合金は、ニッケル含量がゼロで低アレルギー性となるよう選択されていることを特徴とする。
【００１７】
本発明の他の特徴及び利点は、添付した図面を参照して以下の詳細な説明を読むことにより、より明らかになるであろう。
【図面の簡単な説明】
【００１８】
【図１】図１は、ある外形を有する基材上にろう付けされたカバープレートを有する本発明による外装部品の概略斜視図である。
【図２】図２は、基材上にろう付けされ、その後基材と共に型押しされたカバープレートを有する本発明による外装部品の概略斜視図である。
【図３】図３は、カバープレートを有する本発明による外装部品の概略斜視図であり、上記カバープレートは切り欠き部分を含み、またある外形を有する基材上に、上記基材に面する下面の一部分のみにおいてろう付けされている。
【図４】図４は、貫通開口を含みかつ基材上にろう付けされたカバープレートを有する、本発明によるバイメタル製ブランクの概略斜視図である。
【図５】図５は、図４のバイメタル製ブランクを完成させることにより得られた外装部品の横断面図であり、ここで外装部品は、絞り加工及び／又は機械加工で形成された外側外形、並びに例えば腕時計のベゼルを形成するためにろう付け後に機械加工された貫通開口を有する。
【図６】図６は、カバープレートを有する本発明による外装部品の概略斜視図であり、上記カバープレートは位置決め孔及び貫通開口を含み、上記プレートの上記孔に対応する位置決めピンを含む基材上にろう付けされている。
【図７】図７は、ろう付け後に作製された深く型押されたセクションを有する外装部品の図２と同様の横断面図である。
【図８】図８は、カバープレートを有する本発明による外装部品の概略斜視図であり、上記カバープレートは、ある外形を有する基材上に、上記基材に面する下面の一部分のみにおいてろう付けされている。
【図９】図９は、ろう付け後にアセンブリ内に形成されたＨ型に機械加工された切り欠き部分を有する図８と同様の本発明による外装部品の概略斜視図である。
【図１０】図１０は、本発明による外装部品の概略斜視図であり、ここで外装部品は、同一の外形を有する基材上に、上記基材に面するカバープレートの下面の一部分のみにおいてろう付けされた２つのカバープレートを有する。
【図１１】図１１は、４つの横方向ウイングがろう付け後に絞り加工によって形成された本発明による外装部品の図１０と同様の概略斜視図である。
【図１２】図１２は、チタン又はチタン合金基材の両側にろう付けされた金又は白金合金製の２つのカバープレートを有する本発明による外装部品の横断面図である。
【図１３】図１３は、本発明による部品の製造方法のブロック図である。
【図１４】図１４〜１８は、腕時計用のクローの製造を示し、図１４は、切り欠き部分及び貫通開口を有するチタン基材の準備の斜視図である。
【図１５】図１５は、第１の操作において切断により形成された横材をスターラップへと変形させるための基材の予備折りを示す。
【図１６】図１６は、金製カバープレートを基材のいくつかの表面上にろう付けした後の、バイメタル製ブランクを示す。
【図１７】図１７は、ブランクを鋸引きすることにより得られた切片の概略端面図である。
【図１８】図１８は、図１７の切片を変形させることにより整形した外装部品を示し、この場合はクローである。
【図１９】図１９は、本発明による外装部品を有する腕時計の簡略図である。
【図２０】図２０は、本発明によるバイメタル製材料で作製された宝飾品の簡略図である。
【発明を実施するための形態】
【００１９】
本発明は、ユーザにとって極めて重く高価である貴金属、特に金又は白金合金でその全体が作製された時計の外装部品の利用の代替案を提供することを提案するものである。
【００２０】
本発明は、宝飾品の部品にも直接応用できるが、特に本発明の好ましい用途である腕時計の部品の場合、外装部品は優れた耐食性を示さなければならず、その上良好な機械的品質を有していなければならない。
【００２１】
本発明は、同一の外装部品内で、機械的耐性及び耐食性の両方のために選択した材料で作製した第１の構成要素（以下「基材」という）の高い機械的耐性という利点と、少なくとも１つの第２の構成要素（以下「カバープレート」という）の外観及び高い耐食性という利点とを組み合わせることを提案する。本発明は、各構成要素の厚さＥが好ましくは０．５ミリメートル超である中実部品に関する。
【００２２】
実際、後の記載において確認できるように、本発明はろう付け作業を包含する。この作業は、互いに対してろう付けされることになる部品が分厚く、そして同等の厚みを有している場合、より一層制御しやすい。当然のことながら、本発明を、例えば０．２ミリメートル超等のより薄い構成要素を用いて実施してよい。
【００２３】
この目的のために、本発明は、時計又は宝飾品２００の外装部品１００の製造方法に関する。
【００２４】
本方法によると：
‐第１の材料製の金属製基材１０を準備し、上記第１の材料は遷移金属若しくはチタン、及び／又は上記遷移金属若しくはチタンの第１の合金を含み；
‐第２の材料製の少なくとも１つの金属製カバープレート２０を準備し、上記第２の材料は、金、白金、パラジウム若しくは銀から選択される第２の金属、及び／又は少なくとも金若しくは白金若しくはパラジウム若しくは銀を含む第２の合金を含み、上記少なくとも１つのカバープレート２０は０．５ミリメートル以上の厚さＥを有し；
‐上記少なくとも１つのカバープレート２０を上記基材１０上にろう付けして、バイメタル製ブランク３０を形成し；
‐続いて上記バイメタル製ブランク３０を、ロール圧接若しくは絞り加工等により整形して、及び／又は機械加工して、上記構造部品１００又は宝飾品２００に適切な最終形状を与える。
【００２５】
本方法の特定の実装において、上記ろう付け作業は、上記第１の材料と上記第２の材料との間にろう付けを形成するよう選択されたろう付け材料４０を用いて実施される。
【００２６】
有利には、第２の材料が金を含有する場合、ろう付け材料４０は、以下から１つのろう付け材料を選択することにより、又は以下から複数のろう付け材料を組み合わせることにより構成される：
‐Ａｇ−Ｃｕろう付け材料；
‐Ａｇ−Ｃｕ−Ｘろう付け材料（ここで成分ＸはＺｎ、Ｓｎから選択される）；
‐ＨＩＬＤＥＲＢＲＡＮＤ＆ＣＩＥ  ＳＡ（１２２６  トネ、スイス）製“ＣＦ７２Ｔｉ”Ａｇ−Ｃｕ−Ｔｉ；
‐ＨＩＬＤＥＲＢＲＡＮＤ＆ＣＩＥ  ＳＡ（１２２６  トネ、スイス）製“ＣＦＰＤＡＧ”Ｐｄ−Ａｇ−Ｇａ；
‐ＨＩＬＤＥＲＢＲＡＮＤ＆ＣＩＥ  ＳＡ（１２２６  トネ、スイス）製“ＣＦ  ＰＤＸＴ２”Ｐｄ３００−Ａｇ５００−Ｃｕ２００；
‐ＨＩＬＤＥＲＢＲＡＮＤ＆ＣＩＥ  ＳＡ（１２２６  トネ、スイス）製“ＣＦ  １８ＫＷＨ２”Ａｕ７５０−Ｐｄ１２５−Ａｇ２０、ニッケルフリー。
【００２７】
好ましくは、第１の合金及び第２の合金は、低アレルギー性で、特にニッケル含量がゼロとなるよう選択される。
【００２８】
具体的な変形例では、第１の材料は、クロム、コバルト、モリブデンの中から遷移金属を含むよう選択される。
【００２９】
基材１０に関して、グレード２のチタン又はグレード５のチタン又はＴ３５チタンを、基材１０の第１の材料として選択すると有利である。グレード２のチタンは、１８カラット金合金との高品質なろう付けに特に適している。チタン及びチタン合金は、特に生理食塩水噴霧に対する極めて高い耐食性に加えて、鋼よりもはるかに小さい質量で鋼と同様の機械的品質を有する群を形成する。
【００３０】
好ましくは、１８カラット金合金又は少なくとも９５％の白金を含む白金合金を、第２の材料として選択することが好ましい。
【００３１】
金合金を使用する場合、５Ｎ又は３Ｎ１８カラット金合金を、この第２の材料として選択すると有利である。
【００３２】
例えば図２に見られるように、いくつかの変形実施形態では、このバイメタル製ブランク３０は、型押し及び／又は絞り加工変形により整形される。
【００３３】
図１０又は１１に示すように、他の変形例では、バイメタル製ブランク３０を機械加工してカバープレート２０を局所的に除去する。これにより基材１０の少なくとも１つの表面１６を局所的に露出させる。
【００３４】
部品１００を腕時計等に固定するための有利な実施形態では、基材１０をある外形を有するバーの形態で選択すると有利である。
【００３５】
図３又は４に見られるように、いくつかの応用例では、カバープレート２０は、少なくとも１つの切り欠き部分２１及び／又は貫通開口２２を有するように予備機械加工されるよう選択される。
【００３６】
最適な相対的位置決めのために、互いに対してろう付けされる前に、基材１０及びカバープレート２０は有利には、図６に見られるように、隆起した及び／又は窪んだ印１５、２５を有した状態で準備される。これにより、ろう付け作業前に上記基材及びプレートの幾何学的形状を適合させて、ろう付け作業中にこれらを互いに対して保持できる。
【００３７】
図１、２、４、６、１０に見られるように、一変形例では、カバープレート２０は、基材１０との相互接触表面全体にわたって、基材１０上に押圧される。
【００３８】
図４、６の例は腕時計のベゼルの作製を簡略的に示し、ここでは、貫通開口２２を含みかつ基材１０上にろう付けされたカバープレート２０から、バイメタル製ブランク３０を先に準備する。続いてこのブランク３０を変形及び／又は機械加工により整形し、絞り加工及び／又は機械加工によって外側外形を形成し、はろう付け後に基材１０内の開口２２の延長部分に開口１２機械加工するか、又は基材１０及びカバープレート２０両方において開口２２を再び機械加工する。
【００３９】
他の変形例では、カバープレート２０は基材１０上に、上記基材１０に面するカバープレート２０の表面２６の一部分のみにおいて、及び／又は上記カバープレート２０に面する基材１０の表面１６の一部分のみにおいて、ろう付けされる。
【００４０】
当然、基材１０自体を本発明に従って作製でき、この基材１０はろう付けされた１対の層を含むため、「バイメタル製（ｂｉｍｅｔａｌｌｉｃ）」という概念は限定的なものではないことが理解される。即ち本発明を、チタン又はチタン合金製の基材１０の両側にろう付けされた、金又は白金合金バンド製の２つのカバープレート２０を含む、サンドイッチタイプの外装部品１００にも応用できる。この構成は、外観に関する制約によって必要となり得る。チタンの芯により、剛性及び時計の他の部品に対する完璧な位置決めを保証できる。図１２に見られるように、カバープレート２０は接合表面３４において、又はカバープレート２０が平坦である場合は接合平面において互いに接触しており、継ぎ目３５において金同士がろう付け又ははんだ付けされ得る。従って本発明を、一方がチタン又はチタン合金製であり、他方が金又は金合金又はチタン合金製である、１対の対向する表面をろう付けすることにより作製される大型部品の製造にまで拡張できる。
【００４１】
本発明はまた、時計の外装部品１００にも関し、上記外装部品１００は、第１の材料製の金属製基材１０を含むバイメタル製材料と、第２の材料製の少なくとも１つの金属製カバープレート２０とで作製され、上記第１の材料は、チタン若しくはニッケル以外の遷移金属、並びに／又はチタンの若しくは上記遷移金属の第１の合金を含む。上記第２の材料は、金、白金、パラジウム若しくは銀から選択される第２の金属、及び／又は少なくとも金若しくは白金若しくはパラジウム若しくは銀を含む第２の合金を含む。基材１０及びカバープレート２０は、ろう付け接続によって互いに対して組み付けられ、この少なくとも１つのカバープレート２０は０．５ミリメートル以上の厚さＥを有する。
【００４２】
より具体的には、時計のこのバイメタル製外装部品１００は、チタン及び／又は第１のチタン合金を含む第１の材料製の金属製基材１０と、金、白金から選択される第２の金属及び／又は少なくとも金若しくは白金を含む第２の合金を含む第２の材料製の少なくとも１つの金属製カバープレート２０とを含む。上記基材１０及び上記カバープレート２０は互いに対してろう付けされ、カバープレート２０は０．５ミリメートル以上の厚さＥを有する。
【００４３】
本発明はまた、少なくとも１つのこのような外装部品１００を含む時計、特に腕時計１０００にも関する。
【００４４】
本発明はまた、宝飾品２００にも関し、上記宝飾品２００は、第１の材料製の金属製基材１０を含むバイメタル製材料と、第２の材料製の少なくとも１つの金属製カバープレート２０とで作製され、上記第１の材料は、チタン若しくはニッケル以外の遷移金属、並びに／又はチタン若しくは上記遷移金属の第１の合金を含む。この第２の材料は、金、白金、パラジウム若しくは銀から選択される第２の金属、及び／又は少なくとも金若しくは白金若しくはパラジウム若しくは銀を含む第２の合金を含む。基材１０及びカバープレート２０はろう付け接続によって互いに対してされ、この少なくとも１つのカバープレート２０は０．５ミリメートル以上の厚さＥを有する。
【００４５】
図１４〜１８は、腕時計１０００用のクロー１００の製造の非限定的な例を示し：
‐図１４に見られるように、チタン基材１０をシート又は板から、切り欠き部分１３及び貫通開口１２を有するように切断して、横材１８で接続された側部支持表面１４を有する梯子型構造を形成し；
‐図１５に見られるように、これら横材１８を屈曲させてスターラップ１９を形成し、その結果基材はカバープレート２０を受承できる状態となり；
‐２つの金製カバープレート２０を基材１０の側部支持表面１４上にろう付し、その結果、図１６に見られるように、バイメタル製ブランクが得られ；
‐図１７は、ブランク３０の切断線３２に沿って鋸引き又は切断することにより得られた切片３５を示し；
‐その後この切片３５を変形により整形して、図１８に示すように、外装部品１００（この場合は腕時計ケースのクロー）を形成する。
【００４６】
本発明は、ベゼル、クロー、ケース、ブレスレットのリンク及びクラスプ等の外装部品の作製に特によく適しているが、このリストは非限定的なものである。本発明は、軽量の合金又は金属上に厚みが大きい貴金属をろう付けして使用するという組み合わせによって、変形及び機械的応力に対する耐性が保証された上で軽量性までも備えている（従って着用感がはるかに良好な）高品質の部品をユーザに提供する。
【図１】
0005914754.tif 000002
【図２】
0005914754.tif 000003
【図３】
0005914754.tif 000004
【図４】
0005914754.tif 000005
【図５】
0005914754.tif 000006
【図６】
0005914754.tif 000007
【図７】
0005914754.tif 000008
【図８】
0005914754.tif 000009
【図９】
0005914754.tif 000010
【図１０】
0005914754.tif 000011
【図１１】
0005914754.tif 000012
【図１２】
0005914754.tif 000013
【図１３】
0005914754.tif 000014
【図１４】
0005914754.tif 000015
【図１５】
0005914754.tif 000016
【図１６】
0005914754.tif 000017
【図１７】
0005914754.tif 000018
【図１８】
0005914754.tif 000019
【図１９】
0005914754.tif 000020
【図２０】
0005914754.tif 000021